(57)【特許請求の範囲】
【請求項１】
硫黄架橋された高分子材料にＸ線を照射して、硫黄Ｋ殻吸収端のＸ線吸収スペクトルを取得し、
得られたＸ線吸収スペクトルを、硫黄−硫黄間成分及び硫黄−炭素間成分を含む少なくとも２つの成分でフィッティングして、硫黄−硫黄間成分と硫黄−炭素間成分のピーク面積を算出し、前記硫黄−硫黄間成分と硫黄−炭素間成分のピーク面積比から硫黄架橋形態を評価する、
高分子材料の硫黄架橋形態解析方法。
【請求項２】
前記硫黄−炭素間成分にはガウス関数を用い、前記硫黄−硫黄間成分には複数のガウス関数を合成することで左右非対称な分布を持たせた非対称ガウス関数を用いて、前記フィッティングを行う、請求項１に記載の硫黄架橋形態解析方法。
【請求項３】
前記硫黄−硫黄間成分及び前記硫黄−炭素間成分とともに、硫黄−亜鉛間成分と、多重散乱成分と、階段関数成分を用いて、前記フィッティングを行う、請求項１又は２に記載の硫黄架橋形態解析方法。
【請求項４】
前記硫黄−炭素間成分、前記硫黄−亜鉛間成分及び前記多重散乱成分にはガウス関数を用い、前記硫黄−硫黄間成分には複数のガウス関数を合成することで左右非対称な分布を持たせた非対称ガウス関数を用い、前記階段関数成分にはシグモイド関数を用いて、前記フィッティングを行う、請求項３に記載の硫黄架橋形態解析方法。
【請求項５】
前記非対称ガウス関数が、基準ガウス関数と、ピークトップが前記基準ガウス関数の高エネルギー側に等間隔にシフトし且つピーク高さが等差に減少する複数のガウス関数を合成したものである、請求項２又は４に記載の硫黄架橋形態解析方法。
【請求項６】
前記硫黄−硫黄間成分のピーク面積Ｓと、前記硫黄−炭素間成分のピーク面積Ｃから、両者の比Ｒ＝Ｃ／（Ｃ＋Ｓ）を算出し、下記式から架橋硫黄鎖連結長を算出する、請求項１〜５のいずれか１項に記載の硫黄架橋形態解析方法。
架橋硫黄鎖連結長＝｛（２−２×Ｒ）／Ｒ｝＋１
【請求項７】
前記高分子材料が加硫ゴムである、請求項１〜６のいずれか１項に記載の硫黄架橋形態解析方法。
【発明の詳細な説明】
【技術分野】
【０００１】
本発明は、加硫ゴムなどの硫黄架橋された高分子材料における硫黄架橋形態の解析方法に関する。
【背景技術】
【０００２】
加硫ゴムなどの硫黄架橋された高分子材料の耐熱性などを評価するために、高分子材料の硫黄架橋形態を解析する技術が求められている。従来、硫黄架橋された高分子材料の化学状態を評価する技術として膨潤法がある。膨潤法は、架橋された高分子材料をトルエンなどの溶媒で膨潤させて網目鎖密度を評価する方法であるが、架橋形態中におけるポリスルフィド鎖の架橋硫黄鎖連結長を特定することはできない。また、膨潤法では、試薬により架橋を切断するため、再測定はできず、また試薬の危険性もある。
【０００３】
一方、硫黄架橋された高分子材料の劣化状態などの化学状態を解析するための手法として、特許文献１〜４には、Ｘ線を用いた解析方法が提案されている。これらの文献では、硫黄架橋された高分子材料にＸ線を照射して、硫黄Ｋ殻吸収端のＸ線吸収量を測定し、そのスペクトルのＳ−Ｓ結合に帰属されるピークの劣化前後の変化から、高分子材料の劣化状態を解析している。しかしながら、これらの文献の技術では、Ｓ−Ｓ結合量の劣化前後における変化が分かるだけであり、硫黄架橋構造において硫黄原子がどの程度連鎖しているかを評価すること、すなわち、架橋硫黄鎖連結長を評価することはできない。
【先行技術文献】
【特許文献】
【０００４】
【特許文献１】特開２０１４−１１５１０２号公報
【特許文献２】特開２０１４−２３８２８７号公報
【特許文献３】特開２０１５−１３２５１８号公報
【特許文献４】特開２０１５−１５２５３３号公報
【発明の概要】
【発明が解決しようとする課題】
【０００５】
本発明は、上記の点に鑑み、加硫ゴムなどの硫黄架橋された高分子材料の硫黄架橋形態を評価することができる解析方法を提供することを目的とする。
【課題を解決するための手段】
【０００６】
本発明に係る硫黄架橋形態解析方法は、硫黄架橋された高分子材料にＸ線を照射して、硫黄Ｋ殻吸収端のＸ線吸収スペクトルを取得し、得られたＸ線吸収スペクトルを、硫黄−硫黄間成分及び硫黄−炭素間成分を含む少なくとも２つの成分でフィッティングして、硫黄−硫黄間成分と硫黄−炭素間成分のピーク面積を算出し、前記硫黄−硫黄間成分と硫黄−炭素間成分のピーク面積比から硫黄架橋形態を評価するものである。
【発明の効果】
【０００７】
本発明によれば、硫黄Ｋ殻吸収端のＸ線吸収スペクトルを、硫黄−硫黄間成分と硫黄−炭素間成分を用いてピーク分離することにより、これらの成分のピーク面積比を求めることができるので、該ピーク面積比を用いて、硫黄架橋された高分子材料の硫黄架橋形態を評価することができる。
【図面の簡単な説明】
【０００８】
【図１】硫黄Ｋ殻吸収端のＸ線吸収スペクトルの一例を示す図
【図２】高分子物体中での硫黄架橋形態の例を示す図
【図３】硫黄−硫黄間成分に用いる非対称ガウス関数を示す図
【発明を実施するための形態】
【０００９】
以下、本発明の実施に関連する事項について詳細に説明する。
【００１０】
本実施形態に係る硫黄架橋形態解析方法は、硫黄架橋された高分子材料にＸ線を照射して、硫黄Ｋ殻吸収端のＸ線吸収スペクトルを取得し、得られたＸ線吸収スペクトルを、硫黄−硫黄間成分及び硫黄−炭素間成分を含む少なくとも２つの成分を用いてピーク分離することにより、これら結合成分の定量を行い、その結果から、当該高分子材料の架橋硫黄鎖連結長などの硫黄架橋形態を評価するものである。
【００１１】
一般に、物体にＸ線を照射することで得られるＸ線吸収スペクトルには、物体中に含まれる元素特有の急峻な立ち上がりが見られ、この立ち上がりは吸収端と呼ばれる。この吸収端付近の微細な構造は、Ｘ線吸収微細構造（ＸＡＦＳ：x-ray absorption fine structure）と呼ばれる。ＸＡＦＳは、吸収端から数十ｅＶ程度までのＸ線吸収端構造（ＸＡＮＥＳ：x-ray absorption near edge structure）と、それよりも高エネルギー側の１０００ｅＶ程度までの範囲に現れるＸ線広域微細構造（ＥＸＡＦＳ：extended x-ray absorption fine structure）からなる。そのうち、ＸＡＮＥＳは、電子状態などの化学状態に敏感であり、着目原子がどのような原子と結合しているかといった化学状態の解析に適用することができる。本実施形態では、硫黄原子のＫ殻吸収端である硫黄Ｋ殻吸収端についてＸＡＮＥＳ領域におけるＸ線吸収スペクトルを用いて、硫黄架橋形態の解析を行う。
【００１２】
本実施形態において、測定対象としての高分子材料としては、硫黄架橋された樹脂やゴムなどの高分子であればよく、高分子の種類は特に限定されない。好ましくは、加硫ゴムであり、ゴムポリマーに硫黄等の加硫剤を含む種々の配合剤を配合したゴム組成物を加硫してなる加硫ゴムを測定対象とすることができる。
【００１３】
ここで、ゴムポリマーとしては、例えば、天然ゴム（ＮＲ）、イソプレンゴム（ＩＲ）、ブタジエンゴム（ＢＲ）、スチレンブタジエンゴム（ＳＢＲ）、ニトリルゴム（ＮＢＲ）、クロロプレンゴム（ＣＲ）、ブチルゴム（ＩＩＲ）、ハロゲン化ブチルゴム（Ｘ−ＩＩＲ）、スチレンイソプレンブタジエンゴム（ＳＩＢＲ）などのジエン系ゴムが挙げられ、これらはそれぞれ単独で又は２種類以上ブレンドして用いることができる。
【００１４】
高分子材料には、硫黄架橋させるための硫黄が加硫剤として配合される。加硫剤としては、例えば、粉末硫黄、沈降硫黄、コロイド硫黄、不溶性硫黄、高分散性硫黄などの硫黄が挙げられる。一実施形態として、上記ゴム組成物において、加硫剤の配合量は、ゴムポリマー１００質量部に対して０．１〜１０質量部でもよく、０．５〜８質量部でもよい。
【００１５】
高分子材料には、また、充填剤や加硫促進剤などの様々な配合剤を任意成分として配合してもよい。一実施形態として、上記ゴム組成物の場合、かかる配合剤として、充填剤、シランカップリング剤、オイル等の軟化剤、可塑剤、老化防止剤、亜鉛華、ステアリン酸、ワックス、加硫促進剤など、通常ゴム工業で使用される各種配合剤を用いることができる。上記充填剤としては、例えば、カーボンブラック、シリカ、タルク、クレー、アルミナなどの各種無機充填剤が挙げられ、カーボンブラック及び／又はシリカが好ましい。一実施形態として上記ゴム組成物の場合、充填剤の配合量は、例えば、ゴムポリマー１００質量部に対して１０〜２００質量部でもよく、２０〜１５０質量部でもよい。また、加硫促進剤の配合量は、ゴムポリマー１００質量部に対して０．１〜７質量部でもよく、０．５〜５質量部でもよい。また、亜鉛華の配合量は、ゴムポリマー１００質量部に対して０．１〜１０質量部でもよく、０．５〜５質量部でもよい。
【００１６】
かかるゴム組成物は、バンバリーミキサーなどの混合機を用いて各成分を常法に従い混練することにより作製することができ、該ゴム組成物を常法に従い加熱して加硫することにより加硫ゴムが得られる。
【００１７】
測定対象としての高分子材料の形状は、特に限定されず、例えばシート状のものを用いることができる。一実施形態として、測定対象としては、シート状に加硫成形したゴムシートを用いてもよく、あるいはまた、タイヤ等の加硫ゴム製品からシート状に切り出したものを用いてもよい。
【００１８】
本実施形態において、硫黄Ｋ殻吸収端のＸ線吸収スペクトルを取得する方法としては、公知のＸＡＦＳ法（特にはＸＡＮＥＳ法）を用いることができる。
【００１９】
詳細には、硫黄架橋された高分子材料に、Ｘ線を照射し、Ｘ線のエネルギーを変えながらＸ線吸収量（吸収強度）を測定する。Ｘ線は、硫黄原子のＫ殻吸収端に対応するエネルギーにて照射され、これにより、硫黄Ｋ殻についてＸＡＮＥＳ領域におけるＸ線吸収スペクトルが得られる。Ｘ線の走査エネルギー範囲としては、２４００〜２５００ｅＶであることが好ましく、２４５０〜２５００ｅＶでもよく、２４６０〜２４９０ｅＶでもよい。
【００２０】
硫黄Ｋ殻吸収端におけるＸＡＦＳ法においては、（１）試料を透過してきたＸ線強度を、フォトダイオードアレイ検出器等を用いて検出する透過法、（２）試料にＸ線を照射した際に発生する蛍光Ｘ線を、Ｌｙｔｌｅ検出器や半導体検出器などを用いて検出する蛍光法、及び、（３）試料にＸ線を照射した際に流れる電流を検出する電子収量法などがあり、いずれを用いてもよい。好ましくは、蛍光法を用いることである。蛍光法は、より詳細には、試料にＸ線を照射した際に発生する蛍光Ｘ線を測定する方法であり、Ｘ線吸収量と蛍光Ｘ線の強度に比例関係があることを用いて、蛍光Ｘ線の強度からＸ線吸収量を間接的に求める方法である。
【００２１】
本実施形態において、ＸＡＦＳ法を行う際に使用するＸ線としては、例えば１０10（photons/s/mrad2/mm2/0.1％bw）以上の高輝度Ｘ線であることが好ましい。また、Ｘ線の光子数は１０7（photons/s）以上であることが好ましく、より好ましくは１０9（photons/s）以上である。このようなＸ線を放射するシンクロトロンとしては、高輝度光科学研究センターのＳＰｒｉｎｇ−８、「知の拠点あいち」のあいちシンクロトロン光センターなどが挙げられる。
【００２２】
本実施形態に係る解析方法では、上記により得られたＸ線吸収スペクトルを、硫黄−硫黄間成分（以下、Ｓ−Ｓ成分という。）及び硫黄−炭素間成分（以下、Ｓ−Ｃ成分という。）を含む少なくとも２つの成分でフィッティングして、Ｓ−Ｓ成分とＳ−Ｃ成分のピーク面積を算出する。より好ましくは、図１にその一例を示すように、上記のＳ−Ｓ成分及びＳ−Ｃ成分とともに、硫黄−亜鉛間成分（以下、Ｓ−Ｚｎ成分という。）と、多重散乱成分と、階段関数成分を用いて、上記のフィッティングを行うことである。
【００２３】
硫黄Ｋ殻吸収端におけるＸ線吸収は、主としてＳ−Ｓ成分とＳ−Ｃ成分に起因するため、これら２成分を用いてＸ線吸収スペクトルをフィッティングすることにより、Ｓ−Ｓ成分とＳ−Ｃ成分の各ピーク面積を算出することができる。但し、より厳密には、硫黄Ｋ殻吸収端におけるＸ線吸収には、Ｓ−Ｓ成分とＳ−Ｃ成分の他に、Ｓ−Ｚｎ成分と、多重散乱成分と、階段関数成分の影響もあるため、これら３成分も含めた５成分でＸ線吸収スペクトルをフィッティングすることにより、各ピーク面積をより高精度に算出することができる。
【００２４】
ここで、Ｓ−Ｓ成分は、Ｓ−Ｓ結合に基づくＸ線吸収成分であり、Ｓ−Ｃ成分は、Ｓ−Ｃ結合に基づくＸ線吸収成分である。高分子材料での硫黄架橋構造は、図２に示すように、高分子鎖の炭素（Ｃ）が硫黄（Ｓ）を介して結合した構造であり、架橋部分の硫黄原子間の結合がＳ−Ｓ結合であり、高分子鎖の炭素原子と架橋部分の硫黄原子との結合がＳ−Ｃ結合である。
【００２５】
Ｓ−Ｚｎ成分は、Ｓ−Ｚｎ結合に基づくＸ線吸収成分である。上記のようにゴム組成物には亜鉛華（ＺｎＯ）が配合されることがあり、その場合、亜鉛華が反応して加硫ゴム中に硫化亜鉛（ＺｎＳ）が含まれるので、これによるＸ線吸収を考慮したものである。そのため、加硫ゴムなどの高分子材料に亜鉛が含まれない場合には、この成分を考慮する必要はない。従って、亜鉛が含まれない高分子材料の場合、一実施形態として、Ｓ−Ｓ成分及びＳ−Ｃ成分とともに、多重散乱成分と階段関数成分を用いて、上記のフィッティングを行ってもよい。
【００２６】
多重散乱（multiple scattering）成分は、ＸＡＮＥＳ領域の光電子による多重散乱に基づくＸ線吸収成分である。ＸＡＮＥＳ領域の光電子は運動エネルギーが低いため、平均自由行程が長く、周囲の原子に何度も散乱（多重散乱）されるので、これによるＸ線吸収を考慮したものである。
【００２７】
階段関数（step function）成分は、連続帯への電子の遷移に基づくＸ線吸収成分である。ＸＡＮＥＳ領域は内殻軌道（Ｋ殻）から、非占有軌道への励起である。励起エネルギー（入射Ｘ線エネルギー）が大きくなるにつれ、電子は原子核の拘束から抜け出し、非占有軌道よりも高エネルギーの連続帯へと励起されるようになる。このように徐々に増えていく連続帯への電子の遷移によるＸ線吸収を考慮したものである。
【００２８】
Ｘ線吸収スペクトルをフィッティングする際に使用する関数としては、上記の各成分を表現できるものであればよく、種々の関数を用いることができる。
【００２９】
一実施形態として、Ｓ−Ｃ成分、Ｓ−Ｚｎ成分、及び多重散乱成分には、図１に示すように、ガウス関数を用いることが好ましい。これらの成分によるＸ線吸収は一般に正規分布を示すため、ガウス関数を用いて表現することができる。ガウス関数としては、例えば、下記式（１）で表されるものを用いることができる。
【００３０】
【数１】
0006581539.tif 000002
式（１）中、ａはピーク高さ（ピーク強度）、ｂはピークトップでのＸ線エネルギー（ｅＶ）、ｃはピークの半値幅（ｅＶ）、ｘは照射Ｘ線エネルギー（ｅＶ）を示す。
【００３１】
一実施形態において、Ｓ−Ｃ成分については、ａを変数、ｂ及びｃを定数とし、Ｓ−Ｚｎ成分及び多重散乱成分については、ａ及びｂを変数、ｃを定数として、上記のフィッティングを行う。なお、Ｓ−Ｃ成分のピークトップでのＸ線エネルギーｂは、標準試料に対する測定により得られる値、例えば２４７３ｅＶに設定することができる。
【００３２】
また、階段関数成分には、図１に示すように、シグモイド関数を用いることが好ましい。上記のように、階段関数成分は、エネルギーが高くなるにつれて徐々に増加するため、シグモイド関数を用いて表現することができる。シグモイド関数としては、例えば、下記式（２）で表されるものを用いることができる。
【００３３】
【数２】
0006581539.tif 000003
式（２）中、ｄはエッジジャンプの高さ、ｅは定数、ｆはイオン化ポテンシャル（ｅＶ）を示す。一実施形態において、ｄ、ｅ及びｆをいずれも定数として、上記のフィッティングを行う。
【００３４】
一方、Ｓ−Ｓ成分については、Ｓ−Ｃ成分と同様、左右対称な分布を持つガウス関数を用いて表現することもできるが、架橋硫黄鎖の熱振動によるＳ−Ｓ結合長の揺らぎを考慮して、左右非対称な分布を持つ非対称ガウス関数を用いることが好ましい。すなわち、架橋硫黄鎖の熱振動によりＳ−Ｓ結合が分子運動して結合長が変化し、Ｓ−Ｓ結合長が長いほどピーク高さは高くかつ半値幅は狭くなる。かかるＳ−Ｓ結合長の揺らぎを考慮して、Ｓ−Ｓ成分には、図３に示すように、複数のガウス関数を合成することで左右非対称な分布を持たせた非対称ガウス関数を用いる。これら複数のガウス関数としては、ピーク高さと半値幅が異なるものを用いることが好ましい。より詳細には、非対称ガウス関数としては、基準ガウス関数と、ピークトップが該基準ガウス関数の高エネルギー側に等間隔にシフトし且つピーク高さが等差に減少する複数のガウス関数を合成したものを用いることが好ましい。
【００３５】
一実施形態において、Ｓ−Ｓ成分に用いる非対称ガウス関数は、上記式（１）で表される複数のガウス関数の足し合わせで表現することができる。詳細には、図３に示すように、上記式（１）で表される基準ガウス関数（Ｃ1関数）を定め、ピークトップがＣ1関数の高エネルギー側に等間隔にシフトし且つピーク高さが等差に減少する複数のガウス関数（Ｃm関数：Ｃ1、Ｃ2、……。ここでｍは１以上の整数）を定める。Ｃ1関数では、上記ａ、ｂ及びｃを定数とし、Ｃ1関数以降のＣm関数（ｍ＝２〜）については、ピークトップのシフト幅とピーク高さの等差減少値を定めて、ｍ個のＣm関数を定義する。その際に、Ｃm関数の半値幅とピーク高さの積は一定とする。ｍ個のＣm関数を足し合わせることにより、非対称ガウス関数が得られる。得られた非対称ガウス関数では、ピークトップでのＸ線エネルギー（ｅＶ）を定数とし、ピーク高さを変数として、上記のフィッティングを行うことが好ましい。従って、非対称ガウス関数を作成する際には、上記複数のガウス関数を合成したときのピークトップでのＸ線エネルギーが上記定数の値に一致するように、Ｃ1関数の変数やシフト幅、等差減少値、上記の積などを定めればよい。なお、Ｓ−Ｓ成分のピークトップでのＸ線エネルギーは、標準試料に対する測定により得られる値、例えば２４７２ｅＶに設定することができる。
【００３６】
以上の各成分を用いて、Ｘ線吸収スペクトルに対してフィッティング（曲線当てはめ（カーブフィッティング）とも称される。）する方法としては、特に限定されず、一般的な方法を用いることができる。例えば、上記各成分（好ましくは５成分）の関数を足し合わせた関数と、Ｘ線吸収スペクトル（測定スペクトル）の残差二乗和が０に近づくように、フィッティングを行えばよい。これにより、Ｘ線吸収スペクトルを各成分にピーク分離することができる。すなわち、それぞれの成分についてフィッティング処理後の曲線が得られるので、これら各成分のフィッティング処理後の曲線から、各成分のピーク面積を算出することができる。図１には、フィッティング処理後の上記５成分の各曲線と、これら５成分の合成曲線（フィッティングによる近似曲線）を示しており、測定スペクトルによく一致していることが分かる。
【００３７】
このようにして得られたＳ−Ｓ成分のピーク面積とＳ−Ｃ成分のピーク面積から、両者の比（ピーク面積比）を算出することにより、測定対象である高分子物体の硫黄架橋形態、より詳細には、架橋硫黄鎖連結長を評価することができる。
【００３８】
ここで、高分子材料の架橋硫黄鎖連結長について説明する。上記のように、高分子材料中での硫黄架橋構造は、高分子鎖の炭素（Ｃ）が硫黄（Ｓ）を介して結合した構造であり（図２参照）、架橋部分の硫黄の連結数をｎとして「Ｃ−Ｓn−Ｃ」で表され、ｎ＝１のモノスルフィド構造（Ｃ−Ｓ−Ｃ）から、ｎ＝２のジスルフィド構造（Ｃ−Ｓ2−Ｃ）、ｎ＝３〜８のポリスルフィド構造（Ｃ−Ｓ8−Ｃ）まで、８通りある（即ち、ｎ＝１〜８の整数）。この硫黄の連結数が架橋硫黄鎖連結長である。一般に、硫黄架橋された高分子材料において、硫黄架橋構造は連結数ｎの異なるものの幾つかが混在したものであるため、その平均が当該高分子材料の架橋硫黄鎖連結長である。各硫黄架橋構造には、その両端にＳ−Ｃ結合があり（即ち、Ｓ−Ｃ結合の数はいずれも２つ）、連結数ｎが増えるに従って１つずつＳ−Ｓ結合の数が増えるため、高分子材料に存在するＳ−Ｓ結合量とＳ−Ｃ結合量の比が分かれば、架橋硫黄鎖連結長を評価することができる。
【００３９】
本実施形態では、Ｓ−Ｓ結合量に相当するＳ−Ｓ成分のピーク面積と、Ｓ−Ｃ結合量に相当するＳ−Ｃ成分のピーク面積が、上記のように得られるので、Ｓ−Ｓ成分とＳ−Ｃ成分のピーク面積比を算出することにより、架橋硫黄鎖連結長を評価することができる。
【００４０】
例えば、Ｓ−Ｓ成分のピーク面積Ｓと、Ｓ−Ｃ成分のピーク面積Ｃから、両者の比Ｒ＝Ｃ／（Ｃ＋Ｓ）を算出し、下記式（３）から架橋硫黄鎖連結長を算出してもよい。
【００４１】
【数３】
0006581539.tif 000004
ここで、硫黄架橋された高分子材料において、Ｓ−Ｓ結合数とＳ−Ｃ結合数の比であるＳ−Ｃ比を、
「Ｓ−Ｃ比」＝「Ｓ−Ｃ結合数」／（「Ｓ−Ｃ結合数」＋「Ｓ−Ｓ結合数」）
とする。高分子材料中での硫黄架橋構造は、Ｓ−Ｓ結合とＳ−Ｃ結合が全て架橋に使われているとすると、Ｓ−Ｃ結合数が必ず２となるので、
「Ｓ−Ｃ比」＝２／（２＋「Ｓ−Ｓ結合数」）となり、
「Ｓ−Ｓ結合数」＝（２−２×「Ｓ−Ｃ比」）／「Ｓ−Ｃ比」となる。硫黄の連結数である架橋硫黄鎖連結長は、Ｓ−Ｓ結合数に１を加えた値になるので、
架橋硫黄鎖連結長＝｛（２−２×「Ｓ−Ｃ比」）／「Ｓ−Ｃ比」｝＋１
となる。Ｓ−Ｃ比は、上記ピーク面積Ｓとピーク面積Ｃとの比Ｒに等しいので、上記の式（３）が得られる。
【００４２】
なお、このような架橋硫黄鎖連結長を算出する代わりに、例えば、Ｓ−Ｃ成分のピーク面積Ｃに対するＳ−Ｓ成分のピーク面積Ｓの比（Ｓ／Ｃ）を算出してもよい。この比Ｓ／Ｃが大きいほど、架橋硫黄鎖連結長が長いことが分かる。なお、Ｓ−Ｓ成分とＳ−Ｃ成分のピーク面積比とは、両者のピーク面積の相対的な大小関係をいい、いずれか一方のピーク面積の他方のピーク面積に対する比だけでなく、両者の合計のピーク面積に対するいずれか一方のピーク面積の比でもよい。
【００４３】
本実施形態によれば、硫黄Ｋ殻吸収端のＸ線吸収スペクトルを、Ｓ−Ｓ成分とＳ−Ｃ成分を用いてピーク分離することにより、これらの成分のピーク面積比を求めることができるので、該ピーク面積比を用いて架橋硫黄鎖連結長を評価することができる。架橋硫黄鎖連結長は、これが大きいほど、熱的に不安定なＳ−Ｓ結合が多い硫黄架橋形態を持つことを意味するので、架橋硫黄鎖連結長を評価することにより、当該高分子材料の耐熱性を評価することができる。そのため、例えば、空気入りタイヤなどの加硫ゴム製品の耐熱性の評価に利用することができる。
【００４４】
なお、上記のフィッティング、ピーク面積の算出、及び硫黄架橋形態の評価等の各ステップは、コンピュータを用いて行うことができ、これら各ステップを実行させるためのプログラムが読み込まれたコンピュータからなる解析装置が各ステップを実行することにより、高分子材料の硫黄架橋形態の解析を行うことができる。また、上記のフィッティングを行うフィッティング部、ピーク面積の算出を行うピーク面積算出部、及び、硫黄架橋形態の評価を行う評価部とともに、硫黄Ｋ殻吸収端のＸ線吸収スペクトルの情報を取得する入力部と、評価結果を出力する出力部を備えた硫黄架橋形態解析装置を、汎用のコンピュータを基本ハードウェアとして用いて実現してもよい。
【実施例】
【００４５】
以下、本発明の実施例を示すが、本発明はこれらの実施例に限定されるものではない。
【００４６】
バンバリーミキサーを使用し、下記表１に示す配合（質量部）に従い、ゴムポリマーに配合剤を添加し混練して、未加硫ゴム組成物を調製した。
【００４７】
表１中の各成分の詳細は以下の通りである。
・ＳＢＲ：ＪＳＲ（株）製「ＪＳＲ１５０２」
・亜鉛華：三井金属鉱業（株）製「亜鉛華１種」
・ステアリン酸：花王（株）製「ルナックＳ−２０」
・硫黄：細井化学工業（株）製「ゴム用粉末硫黄１５０メッシュ」
・加硫促進剤：大内新興化学工業（株）製「ノクセラーＣＺ」
【００４８】
【表１】
0006581539.tif 000005
【００４９】
得られた未加硫ゴム組成物を、金型モールドでプレス加工（１６０℃、３０分）することにより、厚さ１．０ｍｍの加硫ゴムシートを作製した。得られたゴムシートを測定試料として、硫黄Ｋ殻吸収端におけるＸＡＮＥＳ測定を実施して、Ｘ線吸収スペクトルを得た。ＸＡＮＥＳ測定は、「知の拠点あいち」のあいちシンクロトロン光センターにおいて、以下の測定条件により行った。
・Ｘ線の輝度：２.０×１０12photons/s/mrad2/mm2/0.1％bw
・Ｘ線の光子数：〜３．０×１０10photons/s
・分光器：結晶分光器
・検出器：シリコンドリフト検出器
・測定法：蛍光法
・Ｘ線のエネルギー範囲：２４００〜２５００ｅＶ
【００５０】
得られたＸ線吸収スペクトルを、Ｓ−Ｓ成分、Ｓ−Ｃ成分、Ｓ−Ｚｎ成分、多重散乱成分及び階段関数成分の５つの成分でフィッティングし、各成分のピーク面積を算出した。その際、Ｓ−Ｃ成分、Ｓ−Ｚｎ成分及び多重散乱成分については、式（１）のガウス関数を用いた。式（１）中のパラメータは、Ｓ−Ｃ成分については、ａ（ピーク高さ）を変数、ｂ（ピークトップでのエネルギー）を２４７３ｅＶ、ｃ（ピークの半値幅）を１．８ｅＶとし、Ｓ−Ｚｎ成分については、ａ及びｂを変数、ｃを１．８ｅＶとし、多重散乱成分については、ａ及びｂを変数、ｃを４ｅＶに設定した。また、階段関数成分については、式（２）のシグモイド関数を用いた。式（２）中のパラメータは、ｄ（エッジジャンプの高さ）＝１、ｅ（定数）＝０．７、ｆ（イオン化ポテンシャル）＝２４７６ｅＶに設定した。
【００５１】
また、Ｓ−Ｓ成分については、非対称ガウス関数を用いた。非対称ガウス関数は式（１）の複数のガウス関数の足し合わせで表した。詳細には、式（１）を用いて、aを２、ｂを２４７１．１ｅＶとしたＣ1関数を定め、またＣ1関数から順に、ピークトップが高エネルギー側に等間隔（０．０１５ｅＶ）にシフトし且つピーク高さが等差（０．００３）に減少する１００個のＣm関数（ｍ＝１〜１００）を定めた。その際、Ｃm関数は、ピーク高さと半値幅の積が一定値（２．８）となるように定義した。これら１００個のＣm関数を足し合わせることにより、Ｓ−Ｓ成分の非対称ガウス関数を得た。なお、非対称ガウス関数のピークトップのエネルギー（ｅＶ）は２４７２ｅＶに設定し、ピーク高さを変数とした。
【００５２】
このようにして定義したＳ−Ｓ成分、Ｓ−Ｃ成分、Ｓ−Ｚｎ成分、多重散乱成分及び階段関数成分の５つの成分を足し合わせた関数と、測定スペクトルの残差二乗和が０に近づくように、フィッティングを行い、それぞれの成分のピーク面積を算出した。そして、上記式（３）により架橋硫黄鎖連結長を算出し、その結果を表１に示した。
【００５３】
また、上記で得られた各ゴムシートを用いて、耐熱性を評価した。耐熱性は、各ゴムシートを、ギアオーブンを使用して１００℃で１週間老化したサンプルをそれぞれ作製し、老化サンプルと未老化サンプルについて、ＪＩＳ  Ｋ６２５１に準じた引張試験（ダンベル状３号形）を行い、未老化サンプルの破断伸びに対する老化サンプルの破断伸びの保持率により耐熱性を評価した。
【００５４】
結果は、表１に示す通りであり、硫黄の配合量が少ないほど、架橋硫黄鎖連結長が短く、老化前後の破断伸びの保持率が高くて耐熱性に優れていた。加硫ゴムは架橋硫黄鎖連結長が小さいほど、熱的に不安定なＳ−Ｓ結合が少ない硫黄架橋形態を持つので、表１の結果から、加硫ゴムの架橋硫黄鎖連結長を用いて耐熱性を評価できることが分かる。
【図１】
0006581539.tif 000006
【図２】
0006581539.tif 000007
【図３】
0006581539.tif 000008